(57)【要約】【課題】酸化劣化、光劣化等を起こしやすい内容物に対し、遮光性を保証しかつ酸素インジケータにより酸素の有無を素早く認識することが可能であり、内容物の品質保証を専用設備を必要とせず、包装材に既に印刷により酸素インジケータが施されていることで、包装材に確実に酸素インジケータがあることを保証することができる包装体を提供することを課題とする。【解決手段】ポリオレフィン系フィルム層（１１）、ポリエチレン樹脂層（１２）、ポリアミドフィルム層（１３）、アルミ蒸着ポリエステル系フィルム層（３０）、酸素インジケータインキ乾燥被膜からなる酸素インジケータ印刷層（４０）、シーラントフィルム層（１５）が順次構成されている。【選択図】図１
2008056289.tif 000002
【特許請求の範囲】
【請求項１】
ポリオレフィン系フィルム層、ポリエチレン樹脂層、ポリアミドフィルム層、アルミ蒸着ポリエステル系フィルム層、酸素インジケータインキ乾燥被膜からなる酸素インジケータ印刷層、シーラントフィルム層が順次構成されていることを特徴とする酸素検知機能を有するバリア性遮光包装材料。
【請求項２】
ポリオレフィン系フィルム層、ポリエチレン樹脂層、ポリアミドフィルム層、酸化珪素もしくはアルミナ蒸着が施されたポリエステル系透明バリアフィルム層、遮光印刷層、酸素インジケータインキ乾燥被膜からなる酸素インジケータ印刷層、シーラントフィルム層が順次構成されていることを特徴とする酸素検知機能を有するバリア性遮光包装材料。
【請求項３】
ポリオレフィン系フィルム層、ポリエチレン樹脂層、エチレン−酢酸ビニル共重合体ケン化物層を有するポリアミドフィルム層、アルミ蒸着ポリエステルフィルム層、酸素インジケータインキ乾燥被膜からなる酸素インジケータ印刷層、シーラントフィルム層が順次構成されていることを特徴とする酸素検知機能を有するバリア性遮光包装材料。
【請求項４】
ポリオレフィン系フィルム層、ポリエチレン樹脂層、エチレン−酢酸ビニル共重合体ケン化物層を有するポリアミドフィルム層、酸素インジケータインキ乾燥被膜からなる酸素インジケータ印刷層、遮光印刷層、酸化珪素もしくはアルミナ蒸着が施されたポリエステル系透明バリアフィルム層、シーラントフィルム層が順次構成されていることを特徴とする酸素検知機能を有するバリア性遮光包装材料。
【請求項５】
前記アルミ蒸着ポリエステル系フィルム層又は遮光印刷層からなる遮光層の光線透過度が、波長２００ｎｍ〜８００ｎｍの波長範囲において１％以下であることを特徴とする請求項１〜４のいずれか１項に記載の酸素検知機能を有するバリア性遮光包装材料。
【請求項６】
酸素バリア性が５０ｍｌ／ｍ2・２４ｈｒ・ＭＰａ以下（２５℃  ６０％ＲＨ  ＭＯＣＯＮ法）であることを特徴とする請求項１乃至請求項５項記載のいずれか１項記載の酸素検知機能を有するバリア性遮光包装材料。
【請求項７】
請求項１〜６のいずれか１項に記載の酸素検知機能を有するバリア性遮光包装材料を用いて作製した遮光包装体。
【発明の詳細な説明】
【技術分野】
【０００１】
本発明は、食品や医薬品などの包装分野で使用される包装材に関し、特に酸素検知機能及び遮光性の両方の機能を有するバリア性包装材料及びその遮光包装体に関するものである。
【背景技術】
【０００２】
通常、包装袋内に充填、密封された医薬品などの内容物は、外部から侵入する酸素や水分、あるいは光などの影響を受けて変質劣化しやすい。酸素や水分あるいは光に起因する変質劣化を防止する包装技法として、主に優れたガスバリア性を有する包装材料からなる袋や容器を用いて真空包装する方法や、同様な袋内に内容物と同時に脱酸素剤を封入し、内部の酸素を脱酸素剤に吸収させて、無酸素状態にする脱酸素剤封入包装方法や、アルミニウム箔やアルミニウム蒸着フィルムが積層された包装材料からなる袋を用いて同様に真空包装する方法や脱酸素剤封入包装する方法が実施されている。しかし前記いずれの場合も袋に何らかの要因でピンホールが生じた場合に袋内に酸素が侵入し、内容物が変質劣化してしまう問題がある。そこで袋内部の酸素の有無を知る方法として、酸素の存在によって変色する錠剤型酸素インジケータを袋内にさらに封入する方法が実施されており、種々のものが提案されている。（特許文献１参照。）
上記先行技術文献を示す。
【特許文献１】特開平５−１４９９４２号公報。
【０００３】
しかし前記提案されている包装材は、錠剤型酸素インジケータの専用充填ラインを設置しなくてはならずコスト的な問題点がある。最も大きな問題点として、遮光包装材に錠剤型酸素インジケータを添付した場合、外から添付忘れの有無を確認する簡単な方法が無く、添付の保証ができないという問題があった。
【発明の開示】
【発明が解決しようとする課題】
【０００４】
本発明は、設備の増設が必要なく、入れ忘れが無い印刷型酸素インジケータを遮光包装材に用い、上記課題を解決したバリア性遮光包装材料と該バリア性遮光包装材料を用いた遮光包装体を提供することにある。
【課題を解決するための手段】
【０００５】
本発明の請求項１に係わる発明は、ポリオレフィン系フィルム層、ポリエチレン樹脂層、ポリアミドフィルム層、アルミ蒸着ポリエステル系フィルム層、酸素インジケータインキ乾燥被膜からなる酸素インジケータ印刷層、シーラントフィルム層が順次構成されていることを特徴とする酸素検知機能を有するバリア性遮光包装材料である。
【０００６】
請求項２に係わる発明は、ポリオレフィン系フィルム層、ポリエチレン樹脂層、ポリアミドフィルム層、酸化珪素もしくはアルミナ蒸着が施されたポリエステル系透明バリアフィルム層、遮光印刷層、酸素インジケータインキ乾燥被膜からなる酸素インジケータ印刷層、シーラントフィルム層が順次構成されていることを特徴とする酸素検知機能を有するバリア性遮光包装材料である。
【０００７】
請求項３に係わる発明は、ポリオレフィン系フィルム層、ポリエチレン樹脂層、エチレン−酢酸ビニル共重合体ケン化物層を有するポリアミドフィルム層、アルミ蒸着ポリエステルフィルム層、酸素インジケータインキ乾燥被膜からなる酸素インジケータ印刷層、シ
ーラントフィルム層が順次構成されていることを特徴とする酸素検知機能を有するバリア性遮光包装材料である。
【０００８】
請求項４に係わる発明は、ポリオレフィン系フィルム層、ポリエチレン樹脂層、エチレン−酢酸ビニル共重合体ケン化物層を有するポリアミドフィルム層、酸素インジケータインキ乾燥被膜からなる酸素インジケータ印刷層、遮光印刷層、酸化珪素もしくはアルミナ蒸着が施されたポリエステル系透明バリアフィルム層、シーラントフィルム層が順次構成されていることを特徴とする酸素検知機能を有するバリア性遮光包装材料である。
【０００９】
請求項５に係わる発明は、前記アルミ蒸着ポリエステル系フィルム又は遮光印刷層からなる遮光層の光線透過度が、波長２００ｎｍ〜８００ｎｍの波長範囲において１％以下であることを特徴とする請求項１乃至請求項４のいずれか１項記載の酸素検知機能を有するバリア性遮光包装材料である。
【００１０】
請求項６に係わる発明は、酸素バリア性が５０ｍｌ／ｍ2・２４ｈｒ・ＭＰａ以下（２５℃  ６０％ＲＨ  ＭＯＣＯＮ法）であることを特徴とする請求項１〜５のいずれか１項に記載の酸素検知機能を有するバリア性遮光包装材料である。
【００１１】
請求項７に係わる発明は、請求項１〜６のいずれか１項に記載の酸素検知機能を有するバリア性遮光包装材料を用いて作製した遮光包装体である。
【発明の効果】
【００１２】
本発明の酸素検知機能を有するバリア性遮光包装材料は、大きく分けて３つの機能を持たせた構成層からなる。
【００１３】
まず始めに、（１）ポリオレフィンフィルム層／（２）ポリエチレン樹脂層／（３）ポリアミドフィルム層が順次積層され内容物を守るための突き刺し、耐ピンホール性をもたせたことを特徴とする構成層Ａ、次に（４）酸化珪素もしくはアルミナ蒸着が施されたポリエステル系透明バリアフィルム層／（５）遮光印刷層／（６）酸素インジケータ印刷皮膜層を順次構成した構成層Ｂ１、もしくは（４）アルミ蒸着ポリエステルフィルム／（６）酸素インジケータ印刷被膜層を順次構成した構成層Ｂ２による遮光性、バリア性、酸素インジケータ機能をもたせたことを特徴とする構成層Ｂ１もしくはＢ２、最後にシーラント層の構成層Ｃを順次積層し本発明のバリア性遮光包装材となる。
【００１４】
構成層Ａのポリアミドフィルム層はエチレン−酢酸ビニル共重合体ケン化物層を有したバリア性を有するものであっても良い。
【００１５】
酸素インジケータ印刷皮膜が印刷されていることは、内容物を充填する際に確認することは容易であるし、また錠剤型酸素インジケータと違い、他の設備の導入は必要ない。
【発明を実施するための最良の形態】
【００１６】
本発明の酸素検知機能を有するバリア性包装材料及びそれを用いた遮光包装体の実施の形態を以下に説明する。
【００１７】
図１は、酸素検知機能を有するバリア性遮光包装材料の一実施形態を示す側断面図である。
順に、延伸ポリプロピレン(ＯＰＰ)フィルム（１１）、接着剤層（２０）、ポリエチレン樹脂層（１２）、ポリアミドフィルム層（１３）、接着剤層（２１）、アルミ蒸着層（３０）、ポリエステルフィルム層（１４）、酸素インジケータ皮膜層（４０）、接着剤層（２２）、シーラントフィルム層（１５）を積層した構成である。
【００１８】
図２は、酸素検知機能を有するバリア性遮光包装材料の一実施形態を示す側断面図である。順に、延伸ポリプロピレン(ＯＰＰ)フィルム（１１）、接着剤層（２０）、ポリエチレン樹脂層（１２）、ポリアミドフィルム層（１３）、接着剤層（２１）、アルミナ蒸着層（３１）、ポリエステルフィルム層（１４）、遮光印刷層（４１）、酸素インジケータ皮膜層（４０）、接着剤層（２２）、シーラントフィルム層（１５）を積層した構成である。
【００１９】
図３は、酸素検知機能を有するバリア性遮光包装材料の一実施形態を示す側断面図である。
順に、、延伸ポリプロピレン(ＯＰＰ)フィルム（１１）、接着剤層（２０）、ポリエチレン樹脂層（１２）、ポリアミド／エチレン−酢酸ビニル共重合体ケン化物／ポリアミドフィルム層（１６）、接着剤層（２１）、酸化珪素蒸着層（３２）、ポリエステルフィルム層（１４）、遮光印刷層（４１）、酸素インジケータ皮膜層（４０）、接着剤層（２２）、シーラントフィルム層（１５）を積層した構成である。
【００２０】
本発明の包装材料は、酸素透過度が、５０ｍｌ／ｍ2・２４ｈｒ・ＭＰａ以下であれば特に限定されないが、そのために使用されるバリアフィルムとしては、例えば二軸延伸ポリエステル系フィルム、酸化珪素や酸化アルミニウムなどの無機酸化物の蒸着薄膜層を積層したガスバリア製積層フィルムや、アルミが３０ｎｍ〜６０ｎｍの厚みで蒸着されたアルミ蒸着ポリエステルフィルム等が好適に利用できる。
【００２１】
遮光性については、光線透過度が、波長２００ｎｍ〜８００ｎｍの波長範囲において１％以下であれば良い。遮光印刷層（４１）は、黒色インキ、白色インキ、セピア色インキ、あるいは銀色インキなどを用いて形成した単層もしくは多層のインキの乾燥皮膜からなっており、特に黒色インキの乾燥皮膜が遮光性の点で好ましい。その他、アルミ蒸着などで遮光性を保持しても良く大凡３０ｎｍ以上の蒸着膜厚にて１％以下の性能を出すことができる。
【００２２】
前記酸素インジケータ皮膜層（４０）は、酸化還元色素、還元剤、バインダーを含む材料で構成されてあり、酸化還元色素には、メチレンブルー、ニューメチレンブルー、ニュートラルレッド、インジゴカルミン、サフラニンＴ、フェノサフラニン、カプリブルー、ナイルブルー、ジフェニルアミン、キシレンシアノール、ニトロジフェニルアミン、フェロイン、Ｎ−フェニルアントラニル酸等が使用できる。特にメチレンブルーが好適に利用できる。酸化還元色素の他、色味を変えるために、赤色色素等他の色素を配合することも出来す。赤色色素を添加する場合は、コチニール色素、ラック色素、アカネ色素、シソ色素、アカキャベツ色素、アカダイコン色素、ムラサキイモ色素、ムラサキトウモロコシ色素、ブドウ果皮色素、エルダーベリー色素、ブドウ果汁色素、ブルーベリー色素、トウガラシ色素、アナトー色素などの天然色素や、食用赤色  １０２号（英名Ｎｅｗ  Ｃｏｃｃｉｎｅ）、食用赤色  １０４号（英名Ｐｈｌｏｘｉｎｅ）、食用赤色  １０５号（英名Ｒｏｓｅ  Ｂｅｎｇａｌｅ）、食用赤色  １０６号（英名Ａｃｉｄ  Ｒｅｄ）などの合成色素が好適に利用できる。還元剤としては、アスコルビン酸、エリソルビン酸やその塩、アスコルビン酸塩、Ｄ−アラビノース、Ｄ−エリスロース、Ｄ−ガラクトース、Ｄ−キシロース、Ｄ−グルコース、Ｄ−マンノース、Ｄ−フラクトース、Ｄ−ラクトースなどの還元糖、第一スズ塩、第一鉄塩等の金属塩等が使用できる。
【００２３】
前記酸素インジケータ皮膜層（４０）は大きさや形状は特に限定されない。
【００２４】
前記シーラントフィルム層（１５）は、ポリオレフィン系樹脂フィルムからなっており、使用されるポリオレフィン系樹脂は、例えば低密度ポリエチレン樹脂、中密度ポリエチ
レン樹脂、直鎖状低密度ポリエチレン樹脂、エチレン・酢酸ビニル共重合体樹脂などのエチレン系樹脂や、ホモポリプロピレン樹脂、プロピレン・エチレンランダム共重合体樹脂、プロピレン・エチレンブロック共重合体樹脂、ポリプロピレン・α−オレフィン共重合体樹脂などのプロピレン系樹脂などが使用できる。
【００２５】
前記接着剤層（２０、２１，２２）は、ポリウレタン系接着剤からなっており、塗布量は１〜５ｇ／ｍ2（乾燥状態）程度である。
【００２６】
本発明の形態は特に限定されない。なお、本発明の酸素検知機能を有するバリア性遮光包装材料は、バリア容器用の蓋材にも使用可能である。
【００２７】
以下、本発明の実施例について具体的に説明する。
【実施例１】
【００２８】
厚さ３０μｍのＯＰＰフィルム（１１）をイソシアネート系接着剤（２０）を介し１５μｍの厚さになるよう押し出したポリエチレン樹脂（１２）と積層させ、次いで、ポリエチレン樹脂側と厚さ３０μｍのポリアミドフィルム（１３）を融着させ積層体Ａとする。次いでアルミ蒸着層（３０）を有するポリエステルフィルム層（１４）のアルミ蒸着層（３０）側にイソシアネート系接着層（２１）を塗工により設けた上、積層体Ａのポリアミドフィルム側に貼り合わせ構成体Ｂとする。次いでポリエステルフィルム層（１４）（非アルミ蒸着層）側に、酸素インジケータ皮膜層（４０）を印刷により設け、次いでイソシアネート系接着剤層（２２）を塗工により設けた後、低密度ポリエチレンフィルムをシーラントフィルム層（１５）として積層し、実施例１のバリア性遮光包装材料とした（図１参照）。
【００２９】
酸素インジケータ機能試験については、下記のように実施した。まず実施例で作成した積層体を、３０ｃｍ×４０ｃｍの寸法に裁断し、２枚用意し、シーラント層が内側になるよう重ね合わせ、ヒートシールにて３辺をシールした状態のパウチを作成した。
【００３０】
内容物として薬液を想定して、ビタミンＣであるアスコルビン酸水溶液を３００ｍｌ入れたパウチを別途作成し（厚み２００μｍ、材質；線状低密度ポリエチレン樹脂）、脱酸素剤と一緒に実施例のパウチに封入し、更に、不活性ガスである窒素により置換を行って脱酸素状態のパウチサンプルを作成した。この状態で１週間後に開封し、中が還元色になっているかどうかを確かめ、次いで開封後２４時間以内に酸化色になるかどうかを確認した。
【００３１】
バリア性包装材料の酸素透過度は、ＭＯＣＯＮ法によって評価を行い、４０ｍｌ／ｍ2・２４ｈｒ・ＭＰａ以下（２５℃  ７０％ＲＨ）であった。また、遮光性については、全光線透過試験機（ＵＶ２４００  （株）島津製作所製）により試験を行い、光線透過度が２００ｎｍ〜８００ｎｍの波長範囲において１％以下であった。
【００３２】
上記パウチサンプルに対し、3年間を想定した促進試験として、蛍光灯照射（１２０万ＬＵＸ）試験、６０℃  ７５％ＲＨでの１ヶ月保存試験、４０℃  ７５％ＲＨでの６ヶ月保存試験を行ったところ、いずれの試験実施後においても、内容物及び酸素インジケータの機能に劣化は見られなかった。
【実施例２】
【００３３】
厚さ３０μｍのＯＰＰフィルム（１１）をイソシアネート系接着剤（２０）を介し１５μｍの厚さになるよう押し出したポリエチレン樹脂（１２）と積層させ、次いで、ポリエチレン樹脂側と３０μｍのポリアミドフィルム（１３）を融着させ積層体Ａとする。次いでアルミナ蒸着層（３１）を有するポリエステルフィルム層（１４）のアルミナ蒸着層（３１）側にイソシアネート系接着層（２１）を塗工により設けた上、積層体Ａのポリアミドフィルム側に貼り合わせ構成体Ｂとする。次いでポリエステルフィルム層（１４）（非アルミナ蒸着層）側に、墨インキ、白インキを数回印刷することにより遮光印刷層（４１）を設け、その層側に更に酸素インジケータ皮膜層（４０）を印刷により設け、次いでイソシアネート系接着剤層（２２）を塗工により設けた後、低密度ポリエチレンフィルムをシーラントフィルム層（１５）として積層し、実施例２のバリア性遮光包装材料とした（図２参照）。
【００３４】
酸素インジケータ機能試験については、実施例１と同様に行った。問題はなく脱酸素状態にした後１週間後に開封したところ還元色であり、開封後２４時間以内に酸化色になった。
【００３５】
バリア性包装材料の酸素透過度は、ＭＯＣＯＮ法によって評価を行い、２０ｍｌ／ｍ2・２４ｈｒ・ＭＰａ以下（２５℃  ７０％ＲＨ）であった。また、遮光性については、全光線透過試験機（ＵＶ２４００  (株)島津製作所製）により試験を行い、光線透過度が２００ｎｍ〜８００ｎｍの波長範囲において１％以下であった。
【００３６】
実施例１と同様に作製したパウチサンプルに対し、３年間を想定した促進試験として、蛍光灯照射（１２０万ＬＵＸ）試験、６０℃  ７５％ＲＨでの１ヶ月保存試験、４０℃  ７５％ＲＨでの６ヶ月保存試験を行ったところ、いずれの試験実施後においても、内容物及び酸素インジケータの機能に劣化は見られなかった。
【実施例３】
【００３７】
厚さ３０μｍの未延伸ポリプロピレン（ＣＰＰ）フィルム（１１）をイソシアネート系接着剤（２０）を介し１５μｍの厚さになるよう押し出したポリエチレン樹脂（１２）と積層させ、次いでポリエチレン樹脂側と３０μｍのポリアミドフィルム（１３）を融着させ積層体Ａとする。このポリアミドフィルムの中間層５μｍはエチレン−酢酸ビニル共重合体ケン化物（ＥＶＯＨ）であり、酸素バリア性を有する。次いで酸化珪素蒸着層（３２）を有するポリエステルフィルム層（１４）の酸化珪素蒸着層（３２）側にイソシアネート系接着層（２１）を塗工により設けた上、積層体Ａのポリアミドフィルム側に貼り合わせ構成体Ｂとする。次いでポリエステルフィルム層（１４）（非酸化珪素蒸着層）側に、墨インキ、白インキを数回印刷することにより遮光印刷層（４１）を設け、その層側に更に酸素インジケータ皮膜層（４０）を印刷により設け、次いでイソシアネート系接着剤層（２２）を塗工により設けた後、低密度ポリエチレン樹脂をシーラントフィルム層（１５）として積層し、実施例３のバリア性遮光包装材料とした（図３参照）。
【００３８】
酸素インジケータ機能試験については、実施例１と同様に行った。問題はなく脱酸素状態にした後１週間後に開封したところ還元色であり、開封後２４時間以内に酸化色になった。
【００３９】
バリア性包装材料の酸素透過度は、ＭＯＣＯＮ法によって評価を行い、２０ｍｌ／ｍ2・２４ｈｒ・ＭＰａ以下（２５℃  ７０％ＲＨ）であった。また、遮光性については、全光線透過試験機（ＵＶ２４００  (株)島津製作所製）により試験を行い、光線透過度が２００ｎｍ〜８００ｎｍの波長範囲において１％以下であった。
【００４０】
実施例１と同様に作製したパウチサンプルに対し、３年間を想定した促進試験として、蛍光灯照射（１２０万ＬＵＸ）試験、６０℃  ７５％ＲＨでの１ヶ月保存試験、４０℃  ７５％ＲＨでの６ヶ月保存試験を行ったところ、いずれの試験実施後においても、内容物及び酸素インジケータの機能に劣化は見られなかった。
【実施例４】
【００４１】
厚さ３０μｍのＯＰＰフィルム（１１）をイソシアネート系接着剤（２０）を介し１５μｍの厚さになるよう押し出したポリエチレン樹脂（１２）と積層させ、次いでポリエチレン樹脂側と３０μｍのポリアミドフィルム（１３）を融着させ積層体Ａとする。このポリアミドフィルムの中間層５μｍはエチレン-酢酸ビニル共重合体ケン化物層であり、酸素バリア性を有する。次いで酸化珪素蒸着層（３２）を有するポリエステルフィルム層（１４）の酸化珪素蒸着層（３２）側にイソシアネート系接着層（２１）を塗工により設けた上、積層体Ａのポリアミドフィルム側に貼り合わせ構成体Ｂとする。次いでポリエステルフィルム層（１４）（非酸化珪素蒸着層）側に、墨インキ、白インキを数回印刷することにより遮光印刷層（４１）を設け、その層側にイソシアネート系接着剤層（２２）を塗工により設けた後、低密度ポリエチレン樹脂をシーラントフィルム層（１５）として積層し、比較例である実施例４のバリア性遮光包装材料とした（図４参照）。
【００４２】
酸素インジケータ機能試験については、実施例１と同様に行った。今回の包装体においては印刷型酸素インジケータの代わりに錠剤型酸素インジケータを貼り付けた。
脱酸素状態にして１週間後に開封して還元色になっていることを確認し、開封後２４時間以内に酸化色になることを確認した。
【００４３】
酸素透過度はＭＯＣＯＮ法によって評価を行い、６０ｍｌ／ｍ2・２４ｈｒ・ＭＰａ以下（２５℃  ７０％ＲＨ）であり、３年間を想定した包装材料促進試験を実施したところ、内容物及び酸素インジケータの機能に劣化が見られた。特に内容物の劣化が見うけられた。錠剤型酸素インジケータについても酸素に反応し呈色していた。
【００４４】
遮光性については、全光線透過試験機（ＵＶ２４００（株）島津製作所製）により試験を行い、光線透過度が波長２００ｎｍ〜８００ｎｍの波長範囲において２％であり、３年間を想定した蛍光灯照射（１２０万ＬＵＸ）試験の結果、内容物の劣化（アスコルビン酸の有効濃度の低下）が見受けられた。
【００４５】
又今回の実施例４のサンプルにおいては、錠剤型酸素インジケータであり、専用充填設備が必要であることと、実際に包装材料に添付できたかどうかの確認に対する課題の解決は出来ないものであった。
【図面の簡単な説明】
【００４６】
【図１】本発明の酸素検知機能を有するバリア性遮光包装材料の層構成の一実施例を示す、断面説明図である。
【図２】本発明の酸素検知機能を有するバリア性遮光包装材料の実施例２の層構成を示す、断面説明図である。
【図３】本発明の酸素検知機能を有するバリア性遮光包装材料の実施例３の層構成を示す、断面説明図である。
【図４】酸素検知機能を有するバリア性遮光包装材料の実施例４の層構成を示す、断面説明図である。
【符号の説明】
【００４７】
１１‥‥ポリオレフィン系フィルム層、ＯＰＰフィルム
１２‥‥ポリエチレン樹脂層
１３‥‥ポリアミドフィルム層
１４‥‥アルミ蒸着ポリエステル系フィルム層、ポリエステルフィルム層
１５‥‥シーラントフィルム層
１６‥‥ポリアミド／ＥＶＯＨ／ポリアミドフィルム層
２０‥‥接着剤層
２１‥‥接着剤層
２２‥‥接着剤層
３０‥‥アルミ蒸着層
３１‥‥アルミナ蒸着層
３２‥‥酸化珪素蒸着層
４０‥‥酸素インジケータ印刷層、酸素インジケータ皮膜層
４１‥‥遮光印刷層
【図１】
2008056289.tif 000003
【図２】
2008056289.tif 000004
【図３】
2008056289.tif 000005
【図４】
2008056289.tif 000006